1200°C超の温度で酸化雰囲気において用いる際に、蒸発による損失に対して保護されている白金製又は白金合金製の部材であって、稼働の際に酸化雰囲気と接触する前記部材の外部表面が、連続細孔性のセラミック層又は石英層で被覆されており、前記層の細孔が、使用温度で溶融する材料を含浸物として有する、前記部材。前記含浸物がガラス形成剤であり、かつ1200°C超の使用温度で前記セラミック層又は前記石英層と少なくとも部分的にガラス相を形成し、当該ガラス相によって、前記部材の被覆されていない表面が完全に被覆される、請求項1に記載の部材。前記セラミック層又は前記石英層が、Al2O3、ZrO2、ケイ酸ジルコニウム、SiO2ZrO2、SiO2、HfO2、CaO、MgO、希土類金属酸化物、並びに前記材料の混合物から成る群の酸化物からできている、請求項1に記載の部材。前記含浸物が、微粒子状又はナノ粒子状の材料として存在し、当該材料の一次粒子の平均粒子直径が3~50nmである、請求項1に記載の部材。前記含浸物は、前記セラミック層又は前記石英層と材料が同一である、請求項4に記載の部材。前記含浸物が、前記セラミック層又は前記石英層と溶融性混合物を形成する、請求項1に記載の部材。前記ガラス形成剤が、二酸化ケイ素SiO2、三酸化ホウ素B2O3、五酸化リンP2O5、二酸化ゲルマニウムGeO2、及び五酸化二アンチモンSb2O5、並びに上記材料の混合物から成る群に属する、請求項6に記載の部材。前記セラミック層又は前記石英層が繊維から成る、請求項1から7までのいずれか1項に記載の部材。前記繊維が、織布、編み生地、ニット、又は不織布として存在する、請求項8に記載の部材。前記セラミック層又は前記石英層に、酸化ジルコニウム織布製のさらなる層が配置されている、請求項1から9までのいずれか1項に記載の部材。酸化ジルコニウム織布製の前記層に、ケイ酸アルミニウム製の不織布が配置されている、請求項10に記載の部材。前記セラミック層又は前記石英層が、酸素分圧を低下させるための酸素捕捉体を備える、請求項1から11までのいずれか1項に記載の部材。酸化雰囲気において白金及び白金合金からの蒸発速度を低下させるための方法であって、以下の工程A~C:A:連続細孔性の石英層又はセラミック層を施与する工程、B:前記層に、セラミックよりも融点が低い材料を含浸させる工程、これにより、連続細孔性のセラミック層の細孔空間が、前記含浸物によって部分的に又は完全に充填され、C:1200°C超の温度で使用する工程を有する、前記方法。前記石英層又は前記セラミック層の施与を、吹き付け又は巻き付けによって行う、請求項13に記載の方法。前記石英層又は前記セラミック層の施与を、石英織布又はセラミック織布の巻き付けによって行う、請求項13に記載の方法。